(57)【特許請求の範囲】
【請求項１】
導電性支持体上に、電荷発生物質、電子輸送物質、正孔輸送物質、結着樹脂を含有する感光層を具備する電子写真用有機感光体において、電子輸送物質がキノン化合物と、このキノン化合物を還元したフェノール化合物とを含むことを特徴とする電子写真用有機感光体。
【請求項２】
電子輸送物質中のフェノール化合物／キノン化合物が重量比率で１以下であることを特徴とする請求項１記載の電子写真用有機感光体。
【発明の詳細な説明】
【０００１】
【発明の属する技術分野】
本発明は電子写真方式のプリンター、複写機などに用いられる電子写真用有機感光体に係わり、特には感度が高く応答性に優れた有機感光体に関するものである。
【０００２】
【従来の技術】
従来、電子写真用有機感光体（以下有機感光体とも称する）に用いられる感光物質としては、セレンあるいはセレン合金、酸化亜鉛、硫化カドミウム等の無機系光導電性物質を主成分とする感光層を有する無機系の感光体が広く用いられてきた。しかし、近年、製造コストが安く、公害や環境汚染も防止できることから、種々の有機系光導電性物質を感光層材料に用いた電子写真用有機感光体の研究、開発が活発に行われ、既に実用化もされている。
【０００３】
最近では、感度および耐久性といった性能を向上させるために、感光層として、電荷発生物質を含有する電荷発生層と、電荷輸送物質を含有する電荷輸送層とを積層させた機能分離積層型感光体が主流となっている。その中でも有機顔料を電荷発生物質として蒸着層または結着樹脂中に分散させた電荷発生層と、低分子有機化合物を電荷輸送物質として結着樹脂中に分散または溶解させた電荷輸送層とをこの順に積層させた有機系積層型感光体が数多く開発され、主流となっている。
【０００４】
このような有機感光体は電子を移動させる高性能の電荷輸送物質が無いため、正孔輸送物質を含む電荷輸送層を上層側とする負帯電型として構成される。ところが、この負帯電型の感光体はその表面を均一に帯電させる高電圧コロナ放電システムを必要としたり、その結果として、多量のオゾンを発生して環境条件を悪化させるといった問題がある。このオゾンはマイナスコロナ放電の際に特に多く発生することが知られている。
【０００５】
この問題を改善するために、正帯電型の有機感光体が種々提案されているが、以下に述べる問題点が未だ充分に解消されていない。すなわち、負帯電型で、前述した積層順の場合には、電荷輸送物質として正孔輸送能を持つ物質を使用するのに対し、正帯電型で、同じ積層順とするには、電子輸送能を持つ物質が必要である。しかし、前述のように電子輸送物質は優れた特性を有するものが極めで少なく、また、比較的性能の良いものは毒性または発ガン性を有するものが多く、実用的でない。また、積層順を逆にすると、薄膜の電荷発生層が上層になるので、膜減りによる耐久性の劣化が問題となり、やはり実用的ではない。
【０００６】
近年、有機化合物の分子式において、電子受容性にかかわる部分に溶解性基を導入することにより電子輸送能を改善したいくつかの電子輸送物質が提案されている。たとえば、特開平１−２０６３４９号公報、特開平３−２９０６６６号公報、特開平４−３６０１４８号公報、特開平５−９２９３６号公報、特開平５−２７９５８２号公報、特開平７−１７９７７５号公報、特開平９−１５１１５７号公報、特開平１０−７３９３７号公報、電子写真学会誌  第３０巻  策３号ｐ２６６−２７３およびｐ２７４−２８１（１９９１）、“Ｊａｐａｎ  ＨａｒｄＣｏｐｙ’９２”論文集１９９２年７月６日、７日、８日ＪＡホール（東京・大手町）ｐ１７３−ｐ１７６、“Ｊａｐａｎ  Ｈａｒｄ  Ｃｏｐｙ’９７”論文集１９９７年７月９日、１０日、１１日  ＪＡホール（東京・大手町）ｐ２１−ｐ２４、“Ｐａｎ−Ｐａｃｉｆｉｃ  ｌｍａｇｉｎｇ  Ｃｏｎｆｅｒｅｎｃｅ／Ｊａｐａｎ  Ｈａｒｄ  Ｃｏｐｙ’９８”予稿集Ｊｕｌｙ１５−１７，１９９８ＪＡ  ＨＡＬＬ，Ｔｏｋｙｏ  Ｊａｐａｎ    ｐ２０７−ｐ２１０を挙げることができる。
【０００７】
しかしながら、上記文献に示されたいずれの化合物においても、既存の電荷発生物質と組み合せた場合は、感度、電気特性が十分なものではなく、実用的にはまだ問題を有すると言わざるを得ないのが現状である。
【０００８】
さらに近年は、特にオフイス内のネットワーク化による印刷枚数の増加、あるいは電子写真による軽印刷機の急発展等、電子写真方式のプリンターはますます高感度、高速応答性が求められている。特に、プリンターの高速化、印刷枚数の増加に伴い、正帯電型感光体を用いても、オゾンの発生が無視できないケースも見られるようになってきており、その対策が求められている。また、有機感光層を形成する際の製造効率の向上のために長期間にわたる塗布液の有効性を維持するポットライフの確保や、一般的な使用環境における感光層中の有機材料の品質劣化防止のために感光層に使われる有機材料に酸化防止機能を持たせることなどが不可欠であり、いずれも適切な酸化防止対策が求められている。これらの要求に応えるには、感光層に各種の酸化防止剤を添加することが有効であり、従来も用いられてきた。
【０００９】
【発明が解決しようとする課題】
しかしながら、従来はこのような添加剤としては、正孔に対して捕獲中心として作用する電子供与性の酸化防止剤が用いられていたが、その添加量を増加させた場合、正孔が感光層中に空間電荷として残留し、感光体の残留電位を上昇させるという問題が発生した。この問題の発生を抑制するためには、その添加量を実質上、制限せざるを得ず、感光体特性を改善するための制限要素となっていた。
【００１０】
本発明は上述の点に鑑みてなされたものであり、酸化防止剤の添加量を増加させても、感光体の残留電位等の特性を阻害することなく、対オゾン性にも優れた電子写真用有機感光体を提供することを目的とする。
【００１１】
【課題を解決するための手段】
請求項１に記載の発明によれば、導電性支持体上に、電荷発生物質、電子輸送物質、正孔輸送物質、結着樹脂を含有する感光層を具備する電子写真用有機感光体において、電子輸送物質がキノン化合物と、このキノン化合物を還元したフェノール化合物とを含むこととすることにより、前記目的が達成される。
請求項２に記載の発明によれば、電子輸送物質中のフェノール化合物／キノン化合物が重量比率で１以下である請求項１記載の電子写真用有機感光体とすることが好ましい。
【００１２】
一般に電子輸送物質（アクセプター性化合物）に用いられる化合物は、電子吸引性の官能基（Ａ）と電子移動性の高い共役構造を持つ骨格（Ｘ）で構成されるものが多い。特に電子吸引基としては芳香族化合物のＣ＝Ｏ基の有効性が高く、多くの電子輸送物質に用いられる。一方、酸化防止剤は前述のように電子供与性であり、特にフェノール基を含む構造が代表的なものである。酸化防止機能は、このフェノール基等、電子供与性の官能基が優先的に酸化を受けることにより他の材料の酸化を抑制するものである。
【００１３】
本発明における電子輸送物質（キノン化合物）をＸ＝Ｏとし、このキノン化合物を還元して得られるフェノール化合物をＸ−ＯＨと表すと、このフェノール化合物は、一般の酸化防止剤と同様に感光層中で優先的に酸化されることにより、他の材料の酸化を防止するとともに、自らはキノン化合物である電子輸送物質に変換される。
２（Ｘ−ＯＨ）＋Ｏ→  ２（Ｘ＝Ｏ）＋Ｈ2Ｏ
【００１４】
電子輸送物質のキノン化合物を還元して得られるフェノール化合物は、酸化防止機能を持つにもかかわらず、従来の酸化防止剤と異なり、その添加量を多くしても残留電位の上昇が少ない特徴を有することが分かった。このような特徴を示すメカニズムは必ずしも明らかではないが、つぎのように推察される。前記フェノール化合物は、通常の酸化防止剤に比べて、共役構造の多い骨格（Ｘ）を有しており、捕獲された正孔が分子内を有効に移動することにより空間電荷が形成され難くなるためと考えられる。また、酸化により生じたキノン化合物は、それ自身、電子輸送物質でもあるため、これも残留電位上昇の抑制に有効に作用する。さらに、フェノール化合物がキノン化合物と同じ分子骨格をもち酸化されると同じキノン化合物となるので、異なる電子輸送物質を混合したときにしばしば生ずる移動度の低下などの不利益を回避できると考えられる。
【００１５】
本発明にかかるキノン化合物と、このキノン化合物を還元したフェノール化合物との混合はどのような比率であっても、本発明の効果が認められるが、本発明にかかる電子輸送物質中のフェノール化合物／キノン化合物が重量比率で１以下である場合に特に好ましい効果が得られる。
【００１６】
【発明の実施の形態】
以下、この発明にかかる電子写真用有機感光体の具体的な実施例について、図面を用いて詳細に説明する。
この発明は以下に説明する実施例に限定されるものではない。
【００１７】
図１は本発明にかかる電子写真用有機感光体１０の模式的断面図であり、導電性支持体１、中間層２、感光層３、保護層４からなる電子写真用有機感光体１０の要部を模式的に示す。この構成で設けられている中間層と保護層は必要に応じて設けられるものであり、設けられない場合もある。感光層３は電荷発生機能と電子輸送機能を有する単層型感光層である。ここでは単層型感光層を用いて説明するが、本発明はけっして単層型に限られるものではなく、積層型の電子写真用有機感光体にも同様に有効である。
【００１８】
さらに本発明における電子写真用有機感光体は、Ｈｅ−Ｎｅレーザー、半導体レーザー（波長７８０ｎｍ、６８０ｎｍ等）、ＬＥＤ、ハロゲンランプ等の露光光源、コロトロン、スコロトロン等の非接触帯電方式およびローラー、ブラシ等の接触帯電方式、さらには磁性一成分、非磁性一成分、二成分現像方式を具備する各種複写機、プリンター、ファクシミリに適用され、顕著な効果が得られる。
【００１９】
（導電性支持体）
導電性支持体１は、感光体の電極としての役目と同時に他の各層を保持する支持体である。形状は円筒状、板状、フィルム状のいずれでも良く、材質的にはアルミニウム、ステンレス鋼、ニッケルなどの金属、あるいはガラス、樹脂体などの表面に導電処理を施したものが用いられる。
【００２０】
（中間層）
中間層２は、樹脂を主成分とする層やアルマイト等の金属酸化皮膜からなり、導電性支持体１から感光層３への不要な電荷の注入防止、支持体表面の凹凸欠陥の被覆、導電性支持体１と感光層３との接着性向上等の目的で必要に応じて設けられる。中間層２を採用せず、感光層３を導電性支持体１上に直接形成することも可能である。
【００２１】
本発明における中間層２に用いられる結着樹脂としては、塩化ビニルと酢酸ビニルとその他の樹脂成分の共重合体、または、ポリカーボネート樹脂、ポリエステル樹脂、ポリビニルアセタール樹脂、ポリビニルブチラール樹脂、ポリビニルアルコール樹脂、塩化ビニル樹脂、酢酸ビニル樹脂、ポリエチレン樹脂、ポリプロピレン樹脂、ポリスチレン樹脂、アクリル樹脂、ポリウレタン樹脂、エポキシ樹脂、メラミン樹脂、シリコーン樹脂、ポリアミド樹脂、ポリスチレン樹脂、ポリアセタール樹脂、ポリアリレート樹脂、ポリスルホン樹脂、メタクリル酸エステルの重合体およびこれらの共重合体などを１種または、２種以上適宜組み合わせて使用することが可能である。
【００２２】
さらに、本発明における中間層２には、金属酸化物微粒子として酸化チタンを含有させることが好ましいが、同様な微粒子として、酸化ケイ素（シリカ）、酸化亜鉛、酸化カルシウム、酸化アルミニウム（アルミナ）、酸化ジルコニウム等の金属酸化物、硫酸バリウム、硫酸カルシウム等の金属硫化物、窒化ケイ素、窒化アルミニウム等の金属窒化物等の微粒子を前記酸化チタンと組み合わせて含有させてもよい。これらの微粒子の含有量は、層を形成できる範囲で任意に設定できる。
【００２３】
結着樹脂を主成分とする中間層２の場合、正孔輸送性の付与、電荷トラップの低減等を目的として、正孔輸送物質を含有させることができる。正孔輸送物質の含有量は、中間層２の固形分に対して、０．１〜６０重量％、好適には、５〜４０重量％である。また、必要に応じて、電子写真特性を著しく損なわない範囲で、その他公知の添加剤を含有させることもできる。これらの中間層２は、一層でも用いられるが、異なる種類の層を二層以上積層させて用いてもよい。
【００２４】
中間層２の膜厚は、中間層２の組成にも依存するが、繰り返し連続使用したとき残留電位が増大するなどの悪影響が出ない範囲で任意に設定できる。
【００２５】
（感光層）
感光層３は、主として、電荷発生物質、正孔輸送物質、電子輸送物質（アクセプタ性化合物）、および結着樹脂からなる単層構造であるが、積層型にしてもよい。
【００２６】
電荷発生物質としては、特に制限はないが、例えばフタロシアニン系顔料、アゾ顔料、アントアントロン顔料、ペリレン顔料、ペリノン顔料、多環キノン顔料、スクアリリウム顔料、チアピリリウム顔料、キナクリドン顔料等を使用することができ、これら電荷発生物質を単独または、２種以上を組み合わせて使用することが可能である。
【００２７】
特に、本発明の電子写真用有機感光体には、アゾ顔料としては、ジスアゾ顔料、トリスアゾ顔料、ペリレン顔料としては、Ｎ，Ｎ−ｂｉｓ（３．５−ｄｉｍｅｔｙｌｐｈｅｎｙｌ）−３，４：９，１０−ｐｅｒｙｌｅｎｅ  ｂｉｓ（ｃａｒｂｏｘｉｍｉｄ）、フタロシアニン系顔料としては、無金属フタロシアニン、銅フタロシアニン、チタニルフタロシアニンが好ましく、さらには、Ｘ型無金属フタロシアニン、τ型無金属フタロシアニン、ε型銅フタロシアニン、α型チタニルフタロシアニン、β型チタニルフタロシアニン、Ｙ型チタニルフタロシアニン、アモルフアスチタニルフタロシアニン、特開平８−２０９０２３号公報に記載のＣｕＫα：Ｘ線回折スペクトルにてブラッグ角２θが９．６０度を最大ピークとするチタニルフタロシアニンを用いると感度、耐久性および画質の点で著しく改善された効果を示す。電荷発生物質の含有量は、感光層の固形分に対して、０．１〜２０重量％、好適には、０．５〜１０重量％である。
【００２８】
正孔輸送物質としては、特に制限はないが、例えばヒドラゾン化合物、ピラゾリン化合物、ピラゾロン化合物、オキサジアゾール化合物、オキサゾール化合物、アリールアミン化合物、ベンジジン化合物、スチルベン化合物、スチリル化合物、ポリ−Ｎ−ビニルカルバゾール、ポリシラン等を使用することができ、これら正孔輸送物質を単独または、２種以上を組み合わせて使用することが可能である。本発明において用いられる正孔輸送物質としては、光照射時に発生した正孔の輸送能力が優れているほか、電荷発生物質との組み合せに好適なものが好ましい。正孔輸送物質の含有量は、感光層の固形分に対して、５〜８０重量％、好適には、１０〜６０重量％である。
【００２９】
キノン系電子輸送物質としては、特に制限はないが、ニトロアントラキノン、ジニトロアントラキノン、キノン系化合物、ベンゾキノン系化合物、ジフエノキノン系化合物、ナフトキノン系化合物、アントラキノン系化合物、スチルベンキノン系化合物、アゾキノン系化合物等の電子輸送物質（アクセプタ性化合物）を使用することができる。これら電子輸送物質を単独または、２種以上組み合わせて使用することが可能である。電子輸送物質の含有量は、感光層の固形分に対して、１〜５０重量％、好適には、５〜４０重量％である。
【００３０】
結着樹脂としては、下記一般式（１）に示したビスフェノールＺ型ポリカーボネート樹脂を単独、もしくは、ポリエステル樹脂、ポリビニルアセタール樹脂、ポリビニルブチラール樹脂、ポリビニルアルコール樹脂、塩化ビニル樹脂、酢酸ビニル樹脂、ポリエチレン樹脂、ポリプロピレン樹脂、ポリスチレン樹脂、アクリル樹脂、ポリウレタン樹脂、エポキシ樹脂、メラミン樹脂、シリコーン樹脂、ポリアミド樹脂、ポリアセタール樹脂、ポリアリレート樹脂、ポリスルホン樹脂、メタクリル酸エステルの重合体およびこれらの共重合体などの樹脂と適宜組み合せて使用することが可能である。また、分子量の異なる同種の樹脂を混合して用いてもよい。結着樹脂の含有量は、感光層の固形分に対して、１０〜９０重量％、好適には、２０〜８０重量％であり、結着樹脂内における一般式（１）のポリカーボネート樹脂の占める割合は、１重量％〜１００重量％、さらに好適には２０重量％〜８０重量％の範囲である。
【００３１】
【化１】
0004228333.tif 000002
感光層の膜厚は実用的に有効な表面電位を維持するためには３〜１００μｍの範囲が好ましく、より好適には１０〜５０μｍである。
【００３２】
これらの感光層中には、耐環境性や有害な光に対する安定性を向上させる目的で、酸化防止剤や光安定剤などの劣化防止剤を含有させることもできる。このような目的に用いられる化合物としては、トコフエロールなどのクロマノール誘導体およびエステル化化合物、ポリアリールアルカン化合物、ハイドロキノン誘導体、エーテル化合物、ジエーテル化合物、ベンゾフエノン誘導体、ベンゾトリアゾール誘導体、チオエーテル化合物、フェニレンジアミン誘導体、ホスホン酸エステル、亜リン酸エステル、フェノール化合物、ヒンダードフェノール化合物、直鎖アミン化合物、環状アミン化合物、ヒンダードアミン化合物等が挙げられる。また、感光層中には、形成した膜のレベリング性の向上や潤滑性の付与を目的として、シリコーンオイルやフッ素系オイル等のレベリング剤を含有させることもできる。
【００３３】
本発明にかかるフェノール化合物は、本発明にかかる前記各キノン化合物の合成過程における中間生成物として得られるものである。また、このキノン化合物を還元することによっても容易に入手することが可能である。
【００３４】
さらに、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物の微粒子、または、４フッ化エチレン樹脂等のフッ素系樹脂粒子、フッ素系クシ型グラフト重合樹脂等を含有してもよい。また、必要に応じて、電子写真特性を著しく損なわない範囲で、その他公知の添加剤を含有させることもできる。
【００３５】
（保護層）
保護層４は、耐刷性を向上させること等を目的とし、必要に応じ設けることができ、結着樹脂を主成分とする層や、アモルフアスカーボン等の無機薄膜からなる。また結着樹脂中には、導電性の向上や、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物の微粒子、または、４フッ化エチレン樹脂等のフッ素系樹脂粒子、フッ素系クシ型グラフト重合樹脂等を含有してもよい。
【００３６】
また、電荷輸送性を付与する目的で、上記感光層に用いられる正孔輸送物質、電子輸送物質を含有させたり、形成した膜のレベリング性の向上や潤滑性の付与を目的として、シリコーンオイルやフッ素系オイル等のレベリング剤を含有させることもできる。さらに、必要に応じて、電子写真特性を著しく損なわない範囲で、その他公知の添加剤を含有させることもできる。
【００３７】
（形成方法）
感光体の各層を塗布によって形成する場合は、上記構成材料を適当な溶剤とともに、ペイントシェーカー、ボールミル、超音波分散等の公知の方法により、溶解、分散させ、塗布液を作製し、浸漬塗布、スプレー塗布、ブレード塗布、ロール塗布、スパイラル塗布、スライドホッパ塗布等の公知の塗布方法により形成したのち、乾燥すればよい。
【００３８】
塗布液を作製するための溶剤としては、種々の有機溶剤が使用可能である。中間層塗布液に用いられる有機溶剤としては、特に制限はないが、一般的にはジメチルエーテル、ジエチルエーテル、１，４−ジオキサン、テトラヒドロフラン、テトラヒドロビラン、エチレングリコールジメチルエーテル、ジエチレングリコールジメチルエーテル等のエーテル系溶剤、アセトン、メチルエチルケトン、シクロヘキサノン、メチルイソブチルケトン、メチルイソプロピルケトン等のケトン系溶剤を単独または２種類以上を混合して用いることが有効であり、さらに、他の有機溶剤との混合も可能である。
【００３９】
感光層塗布液に用いられる有機溶剤としては、中間層に対する溶解性が低く、感光層に用いられる材料を溶解するものが好ましい。特には、ジクロロメタン、ジクロロエタン、トリクロロエタン、クロロホルム、クロロベンゼン等のハロゲン化炭化水素を単独、もしくは適宜組み合せて使用することが有効であり、さらに、他の有機溶剤との混合も可能である。
【００４０】
保護層塗布液に用いられる有機溶剤としては、特に制限はないが、感光層を溶解せず、保護層に用いられる材料を溶解するものであれば何れでもよい。
【００４１】
【実施例】
以下、本文中「部」とは「重量部」を、「％」は「重量％」をそれぞれ表す。
（実施例１）
アルミニウム製円筒状導電性支持体上に、下記組成の中間層、感光層を順次、浸漬塗布機を用いて形成した。
【００４２】
（中間層）
以下に示す材料を十分攪拌溶解して調製した塗布液を用いて成膜し、１００℃で３０分乾燥して膜厚０．２μｍの中間層を形成した。
塩化ビニル−酢酸ビニル−ビニルアルコール共重合体（ＳＯＬＢＩＮ  Ａ：日信化学（株））
（塩化ビニル９２％酢酸ビニル３％ビニルアルコール５％）          ５０部
メチルエチルケトン                                            ９５０部
【００４３】
（感光層）
以下に示す材料のうち、結着樹脂以外のものをペイントシェーカーにて１時間分散した後、結着樹脂を加えて十分攪拌溶解し、さらに１時間分散して調製した塗布液を用いて成膜し、１００℃で、６０分乾燥して膜厚２５μｍの単層型感光層を形成した。
0004228333.tif 000003
【００４４】
【化２】
0004228333.tif 000004
【化３】
0004228333.tif 000005
【化４】
0004228333.tif 000006
以上のように電子写真用有機感光体を作製した。
【００４５】
（実施例２）
実施例１の感光層組成を下記のように変更した以外は、実施例１と同様に感光体を作製した。
0004228333.tif 000007
【００４６】
【化５】
0004228333.tif 000008
【化６】
0004228333.tif 000009
【００４７】
（実施例３）
実施例１の感光層組成を下記のように変更した以外は、実施例１と同様に感光体を作製した。
0004228333.tif 000010
【００４８】
【化７】
0004228333.tif 000011
【化８】
0004228333.tif 000012
【化９】
0004228333.tif 000013
【００４９】
（比較例１）
実施例１の感光層組成を下記のように変更した以外は、実施例１と同様に感光体を作製した。
0004228333.tif 000014
【００５０】
【化１０】
0004228333.tif 000015
【００５１】
（比較例２）
実施例１の感光層組成を下記のように変更した以外は、実施例１と同様に感光体を作製した。
0004228333.tif 000016
【００５２】
（比較例３）
実施例１の感光層組成を下記のように変更した以外は、実施例１と同様に感光体を作製した。
0004228333.tif 000017
【００５３】
【化１１】
0004228333.tif 000018
【００５４】
（比較例４）
実施例１の感光層組成を下記のように変更した以外は、実施例１と同様に感光体を作製した。
0004228333.tif 000019
【００５５】
（評価方法）
電気特性について、各試料につき、オゾン暴露試験の前後で、静的電気特性を測定した。測定はコロナ放電で、試料を６００Ｖに帯電させて行った。測定項目は、暗中での電位保持率（５秒後の電位の％表示）、半減衰露光量（μＪ／ｃｍ2）、残留電位（５μＪ／ｃｍ2の光を５秒間照射した後の電位）である。
対オゾン耐久性について、各試料をオゾン濃度１００ｐｐｍの環境下に２時間暴露して、暴露前と、暴露後３時間の特性変化を測定した。
これらの評価結果を表１に示す。
【００５６】
【表１】
0004228333.tif 000020
【００５７】
上記のように、実施例で示した試料では、いずれも残留電位が４０Ｖ以下であり、かつオゾン暴露後も特性の変化がほとんど認められない。これに対して、本発明のフェノール化合物を従来の酸化防止剤に置き換えた比較例１，３，４では、残留電位が暴露前で５０Ｖ以上となった。また、酸化防止剤の量を減らした比較例２では、残留電位は低いものの、オゾン暴露により保持率が、９０％以上という良品基準に対し、８５％に低下するという不具合が生じた。この比較例２の結果については、酸化防止剤が少ないために感光層に含まれる有機材料がオゾン暴露により、酸化され変質したためと考えられる。通常、残留電位５０Ｖ以上、保持率９０％未満の感光体はいずれも画像特性に問題があり、好ましくない。
【００５８】
【発明の効果】
本発明によれば、導電性支持体上に、電荷発生物質、電子輸送物質、正孔輸送物質、結着樹脂を含有する感光層を具備する電子写真用有機感光体において、電子輸送物質がキノン化合物と、このキノン化合物を還元したフェノール化合物とを含むこととしたので、酸化防止剤の添加量を増加させても、感光体の残留電位等の特性を阻害することなく、対オゾン性にも優れた電子写真用有機感光体を提供することができる。
【図面の簡単な説明】
【図１】本発明に係わる電子写真用感光体の模式的断面図である。
【符号の説明】
１  導電性支持体
２  中間層
３  感光層
４  保護層
１０  電子写真用有機感光体
【図１】
0004228333.tif 000021